"組成式Li35xP1xS4zOzで示される硫化物系固体電解質を含み、0.01≦x≦1.42であり、かつ0.01≦z≦1.55である固体電解質。さらに、0.02≦x≦1.11であり、かつ0.20≦z≦1.20である請求項1に記載の固体電解質。さらに、0.03≦x≦0.09であり、かつ0.25≦z≦1.00である請求項2に記載の固体電解質。前記硫化物系固体電解質が、X線波長1.5418オングストロームのCu-Kα線による粉末X線回折測定において、少なくとも、12.9°、14.4°、15.2°、18.0°、20.5~22.0°、24.2°、25.0°、28.0°、30.6°の回折角2θ付近に特徴的ピークを有する請求項1~3のいずれか1項に記載の固体電解質。組成式Li35xP1xS4で示される硫化物系固体電解質を含み、0.06≦x≦0.08であり、前記硫化物系固体電解質が、X線波長1.5418オングストロームのCu-Kα線による粉末X線回折測定において、少なくとも、13.3°、14.75°、15.3°、18.0°、21.0~21.7°、24.2°、25.4°、28.4°、30.6°の回折角2θ付近に特徴的ピークを有する固体電解質。Li2Sおよびγ-Li3PS4を含まない請求項1~5のいずれか1項に記載の固体電解質。請求項1~6のいずれか1項に記載の固体電解質を含むリチウム電池。しかしながら、これらの硫化物系固体電解質の導電率は、現在使用されている可燃性の有機溶媒の導電率に比べればまだ低い。本発明は、電解質の安定性を向上させるためにリチウム以外の金属元素を含まないLi-P-S系およびLi-P-S-O系の硫化物系固体電解質の中で、高い導電性を有する可能性がある新たな固体電解質を開発することを目的とする。本発明は、上記課題を解決するため、以下の構成を採用した。1請求項1の発明の固体電解質は、組成式Li35xP1xS4zOzで示される硫化物系固体電解質を含み、0.01≦x≦1.42であり、かつ0.01≦z≦1.55である。2請求項2の発明は、請求項1に記載の固体電解質であって、さらに、0.02≦x≦1.11であり、かつ0.20≦z≦1.20である。3請求項3の発明は、請求項2に記載の固体電解質であって、さらに、0.03≦x≦0.09であり、かつ0.25≦z≦1.00である。4請求項4の発明は、請求項1~3のいずれか1項に記載の固体電解質であって、硫化物系固体電解質が、X線波長1.5418オングストロームのCu-Kα線による粉末X線回折測定において、少なくとも、12.9°、14.4°、15.2°、18.0°、20.5~22.0°、24.2°、25.0°、28.0°、30.6°の回折角2θ付近に特徴的ピークを有する。5請求項5の発明の固体電解質は、組成式Li35xP1xS4で示される硫化物系固体電解質を含み、0.06≦x≦0.08であり、硫化物系固体電解質が、X線波長1.5418オングストロームのCu-Kα線による粉末X線回折測定において、少なくとも、13.3°、14.75°、15.3°、18.0°、21.0~21.7°、24.2°、25.4°、28.4°、30.6°の回折角2θ付近に特徴的ピークを有する。6請求項6の発明は、請求項1~5のいずれか1項に記載の固体電解質であって、Li2Sおよびγ-Li3PS4を含まない。7請求項7の発明のリチウム電池は、請求項1~6のいずれか1項に記載の固体電解質を含む。本発明によれば、Li-P-S系およびLi-P-S-O系の硫化物系固体電解質を含む導電率の高い固体電解質を得ることができる。本発明者は、鋭意検討した結果、組成式Li35xP1xS4zOzで示される硫化物系固体電解質を含み、0.01≦x≦1.42であり、かつ0.01≦z≦1.55である固体電解質の導電率、および組成式Li35xP1xS4で示される硫化物系固体電解質を含み、0.06≦x≦0.08であり、その硫化物系固体電解質が、X線波長1.5418オングストロームのCu-Kα線による粉末X線回折測定において、少なくとも、13.3°、14.75°、15.3°、18.0°、21.0~21.7°、24.2°、25.4°、28.4°、30.6°の回折角2θ付近に特徴的ピークを有する固体電解質の導電率が高いことを見出し、本発明に想到した。以下、本発明の詳細について説明するが、本発明は下記の実施形態に限定されるものではない。硫化物系固体電解質図1のLi2S-P2S5-P2O5系の三元組成図を参照して本発明の硫化物系固体電解質を説明する。図1の●の点は、後述の実施例の組成を示し、■の点は、後述の比較例の組成を示し、▲の点は、上述の非特許文献3に記載のLi-P-S-O系の硫化物系固体電解質の組成を示す。本発明の硫化物系固体電解質は、Li35xP1xS4zOzで示され、0.01≦x≦1.42であり、かつ0.01≦z≦1.55であることが好ましい。xの値が0.01よりも小さいと、硫化物系固体電解質中に含まれるLi7PS6およびγ-Li3PS4の割合が高くなり、固体電解質の導電率が小さくなる場合があり、xの値が、1.55よりも大きいと、硫化物系固体電解質中に含まれるLi2Sの割合が高くなり、固体電解質の導電率が小さくなる場合がある。また、zの値が0.01よりも小さくなると、硫化物系固体電解質中に含まれるLi7PS6、β-Li3PS4およびγ-Li3PS4の割合が高くなり、固体電解質の導電率が小さくなる場合があり、zの値が1.55よりも大きくなると、硫化物系固体電解質中に含まれるLi7PS6の割合が高くなり、固体電解質の導電率が小さくなる場合がある。xおよびzの値が、0.01≦x≦1.42、かつ0.01≦z≦1.55の範囲内であると、硫化物系固体電解質中に含まれる後述の新規相PN:NewPhaseの割合が高くなり、固体電解質の導電率が高くなる。図1のLi2S-P2S5-P2O5系の三元組成図において、0.01≦x≦1.42、かつ0.01≦z≦1.55の範囲は、符号A,B,C,Dで示す線分で囲まれる範囲である。本発明の硫化物系固体電解質は、Li35xP1xS4zOzで示した場合、0.02≦x≦1.11であり、かつ0.20≦z≦1.20であることがさらに好ましい。xおよびzの値が、0.02≦x≦1.11、かつ0.20≦z≦1.20であると、Li2Sおよびγ-Li3PS4の割合が低くなるとともに硫化物系固体電解質中に含まれる後述の新規相PNの割合がさらに高くなり、固体電解質の導電率が高くなる。図1のLi2S-P2S5-P2O5系の三元組成図において、0.02≦x≦1.11、かつ0.20≦z≦1.20の範囲は、符号E,F,G,Hで示す線分で囲まれる範囲である。本発明の硫化物系固体電解質は、Li35xP1xS4zOzで示した場合、0.03≦x≦0.09であり、かつ0.25≦z≦1.00であることがさらに好ましい。xおよびzの値が、0.03≦x≦0.09、かつ0.25≦z≦1.00であると、Li2Sおよびγ-Li3PS4の割合が低くなるとともに硫化物系固体電解質中に含まれる後述の新規相PNの割合がさらに高くなり、固体電解質の導電率が高くなる。図1のLi2S-P2S5-P2O5系の三元組成図において、0.03≦x≦0.09、かつ0.25≦z≦1.00の範囲は、符号I,J,K,Lで示す線分で囲まれる範囲である。導電率がおよそ1×104S/cm以上と上述の非特許文献3に記載のLi-P-S-O系の硫化物系固体電解質導電率の最大値は7.3×105S/cmよりも導電率が高いことから、本発明の硫化物系固体電解質は、Li35xP1xS4zOzで示し、x=0.07である場合、0.20≦z≦1.00であることが好ましく、z=50である場合、0.03≦x≦0.07であることが好ましい。Li2Sおよびγ-Li3PS4の割合が低く、硫化物系固体電解質の導電率を高くすることができるので、本発明の硫化物系固体電解質は、Li35xP1xS4zOzで示し、x=0.07である場合、0.40≦z≦0.60であることがさらに好ましい。新規相PNは、X線波長1.5418オングストロームのCu-Kα線による粉末X線回折測定において、少なくとも、12.9°、14.4°、15.2°、18.0°、20.5~22.0°、24.2°、25.0°、28.0°、30.6°の回折角2θ付近に特徴的ピークを有する。したがって、本発明の硫化物系固体電解質は、X線波長1.5418オングストロームのCu-Kα線による粉末X線回折測定において、上記の特徴的ピークを有する。新規層PNは、その特徴的ピークの回折角2θから、Li333Ge033P066S4と同様な結晶構造を有していると推測される。また、本発明の他の硫化物系固体電解質は、P2O5を含まず、Li35xP1xS4で示され、0.06≦x≦0.08であり、X線波長1.5418オングストロームのCu-Kα線による粉末X線回折測定において、少なくとも、13.3°、14.75°、15.3°、18.0°、21.0~21.7°、24.2°、25.4°、28.4°、30.6°の回折角2θ付近に特徴的ピークを有することが好ましい。すなわち、本発明の硫化物系固体電解質は、Li35xP1xS4で示され、0.06≦x≦0.08であり、上記新規層PNを含むことが好ましい。xの値が、0.06≦x≦0.08であると、硫化物系固体電解質中に含まれる新規相PNの割合がさらに高くなり、固体電解質の導電率が高くなる。なお、図1のLi2S-P2S5-P2O5系の三元組成図において、0.06≦x≦0.08の範囲は、符号M,Nで示す線分の間の範囲である。本発明の硫化物系固体電解質は、Li2Sおよびγ-Li3PS4を含まないことが好ましい。すなわち、本発明の硫化物系固体電解質は、X線波長1.5418オングストロームのCu-Kα線による粉末X線回折測定において、Li2Sおよびγ-Li3PS4が検出されないことが好ましい。硫化物系固体電解質にLi2Sおよびγ-Li3PS4が含まれると固体電解質の導電率が低下する場合があるからである。上述の硫化物系固体電解質に起因する高い導電率が阻害されなければ、本発明の固体電解質は、上述の硫化物系固体電解質以外に他の固体電解質を含んでもよい。本明細書において導電率は、Liイオンのイオン導電率である。硫化物系固体電解質のイオン導電率は、たとえば、周知の交流インピーダンス法により測定される。本発明の固体電解質は、たとえば、Li2S、P2S5、P2O5、LiPO4などの原料を混合した後、好ましくは650~1000°Cで焼成することによって得られる。650~1000°Cで焼成した後、水などを使用して焼成した試料を急冷してもよい。また、650~1000°Cで焼成した後、焼成した試料を室温までゆっくりと冷却してもよい。650~1000°Cで焼成した試料を500~800°Cでさらにアニールしてもよい。リチウム電池図2を参照して本発明のリチウム電池を説明する。図2は、本発明の一実施形態におけるリチウム電池の断面を示す概略図である。本発明の一実施形態のリチウム電池1は、本発明の固体電解質2、負極3、正極4、集電体5および絶縁部6を含む。負極3に使用する材料は、従来からリチウム電池の負極として使用されていた材料であればとくに限定されない。たとえば、負極3に使用する材料として、Li、In、Cなどを使用することができる。正極4に使用する材料は、従来からリチウム電池の正極として使用されていた材料であればとくに限定されない。たとえば、正極4に使用する材料として、LiCoO2、TiS、LiMn2O4などを使用することができる。集電体5および絶縁部6に使用する材料は、従来からリチウム電池の集電体および絶縁部として使用されていた材料であればとくに限定されない。たとえば、集電体5に使用する材料として、ステンレス鋼などを使用することができ、絶縁部6に使用する材料として、たとえば、ポリカーボネートなどを使用することができる。なお、上述の本発明の一実施形態におけるリチウム電池1はバルク型のリチウム電池であるが、本発明のリチウム電池は、薄膜で構成されるリチウム電池であってもよい。以下、実施例を参照して、本発明をさらに詳細に説明する。なお、下記の実施例は本発明を限定するものではない。試料の作製アルゴン雰囲気のグローブボックス内で、出発原料のLi2S、P2S5およびP2O5を秤量し、メノウ乳鉢を用いて10分間混合して混合試料を作製した。ただし、後述の実施例20および実施例21については、振動ミルを使用して出発原料を混合した。その試料をペレッターに入れ、一軸プレス機を用いてそのペレッターに20MPaの圧力を印加して、φ13mmのペレットを成形した。カーボンコートした石英管にこのペレットを入れ、10Paの内圧にしてその石英管を封止した。そして、ペレットを入れた石英管を5°C/分で615°C、700°Cまたは900°Cまで昇温させた後、1時間保持した。そして、上記温度に1時間保持した石英管を水中に投入することによって、焼成したペレットを急冷して試料を作製した。また、一部の試料については、急冷した後、530°Cまたは700°Cで1時間のアニール処理を行った。組成式Li35xP1xS4zOzにおけるxおよびzの値を変えた複数の試料を作製した。粉末X線回折測定作製した試料に含まれる結晶を同定するために、粉末X線回折装置UlimaIV株式会社リガク製およびSmartLab株式会社リガク製を使用して、粉末X線回折測定を行った。粉末X線回折測定には、X線波長1.5418オングストロームのCu-Kα線を使用した。10~100°の範囲の回折角2θで粉末X線回折測定を行った。導電率の測定粉砕した試料を常温用セルに入れた後、5MPaの圧力を常温用セルに適用してペレットを作製した。そのペレットの両面に金粉末を分散させた後、15MPaの圧力をペレットに適用してペレットの両面に電極を形成して測定用試料を作製した。測定用試料の導電率の測定には、インピーダンスゲインフェーズアナライザーSolatron1260ソーラトロン社製を使用した。1Hz~10MHzの測定範囲、25°Cの測定温度、50~100mVの交流電圧および2秒の積算時間の条件で交流インピーダンス測定を行い、試料の導電率を測定した。熱安定性の測定試料の熱安定性を調べるために、差動型示差熱天秤ThermoPlusEVOIITG8120株式会社リガク製を使用して、示差熱測定を行った。測定用の試料調整は、アルゴン雰囲気のグローブボックス内で行った。10mgの粉砕した試料をSUSパンに詰め、10MPaで密封して測定用試料を作製した。また、Al2O3をSUSパンに詰め、10MPaで密封して参照試料を作製した。10°C/分で700°Cまたは900°Cまで測定用の試料を昇温した後、10°C/分で室温まで降温させることによって示差熱測定を行った。サイクリックボルタンメトリー試料の電気化学的安定性を調べるために、試料のサイクリックボルタンメトリーCVを測定した。CVの測定には、Au電極およびLi電極を使用した。結果試料の作製図3のLi2S-P2S5-P2O5系の三元組成図におけるLine1~4に沿って実施例および比較例の試料を作製した。Line1は、組成式Li35xP1xS4zOzにおいて、xの値を0.07として、zの値を変えたときの線分である。Line2は、組成式Li35xP1xS4zOzにおいて、zの値を0.40として、xの値を変えたときの線分である。Line3は、組成式Li35xP1xS4zOzにおいて、zの値を0.50として、xの値を変えたときの線分である。Line4は、組成式Li35xP1xS4zOzにおいて、zの値を0.80として、xの値を変えたときの線分である。参考例として、上記の非特許文献3に記載の試料を▲の点で示す。上記の非特許文献3に記載の作製した試料の組成は、Line5に沿っている。Line5は、組成式Li35xP1xS4zOzにおいて、xの値を0として、zの値を変えたときの線分である。図1と同様に、図3の●の点は、実施例の組成を示し、■の点は、比較例の組成を示す。また、作製した試料および参考例の所属する三元組成図上のライン、合成温度、組成式Li35xP1xS4zOzにおけるxおよびzの値およびアニール温度を表1に示す。粉末X線回折測定Line1に沿った組成の700°Cで合成した組成式Li35xP1xS4zOzの硫化物系固体電解質の粉末X線回折測定の結果を図4に示す。実施例におけるxの値は0.07であり、zの値は、それぞれ、0.00、0.20、0.30、0.40、0.50、0.60、0.80および1.00であった。また、図4には、粉末X線回折測定によって同定された結晶を認識できるようにするために、新規相の特徴的ピークの回折角を示す菱形のマーク、Li7PS6の特徴的ピークの回折角を示す棒線、γ-Li3PS4のX線回折図形、β-Li3PS4のX線回折図形およびβ-Li3PO4のX線回折図形を示す。実施例1~8z=0.00~1.00で、Li7PS6が検出された。実施例1z=0.00の場合、β-Li3PS4およびγ-Li3PS4のほかに、12.9°、14.4°、15.2°、18.0°、20.5~22.0°、24.2°、25.0°、28.0°および30.6°の回折角2θに特徴的ピークを有する新規相が検出された。実施例2z=0.20では、β-Li3PS4が検出されなくなり、γ-Li3PS4が主相になった。実施例3および4z=0.30および0.40では、γ-Li3PS4はまだ存在していた。実施例5および6z=0.50および0.60では、γ-Li3PS4は検出されなくなり、検出された結晶は、新規相およびLi7PS6だけになった。実施例5z=0.50では、新規相を単一層とする化合物に最も近い固体電解質が得られた。新規相の特徴的ピークの回折角2θは、zの値が0.40から増加するにしたがって、低角側または高角側にシフトした。新規相の特徴的ピークの回折角2θがもっとも低角側にシフトしたのは、実施例6z=0.60であり、もっとも高角側にシフトしたのは、実施例7z=0.80であった。実施例5z=0.50で、新規相の割合がもっとも高くなった。実施例7および8z=0.80および1.00では、新規相の他に、β-Li3PO4が検出された。また、実施例7および8z=0.80および1.00では、Li7PS6およびβ-Li3PO4の割合が高くなった。Line2に沿った組成の700°Cで合成した組成式Li35xP1xS4zOzの硫化物系固体電解質の粉末X線回折測定の結果を図5に示す。実施例におけるxの値は、それぞれ、0.07および0.105であり、zの値は0.40であった。また、図5には、粉末X線回折測定によって同定された結晶を認識できるようにするために、新規相の特徴的ピークの回折角を示す菱形のマークおよびLi7PS6の特徴的ピークの回折角を示す棒線を示す。また、Li2Sのもっとも強い特徴的ピークの回折角も示した。実施例4および9x=0.07および0.105の主相は新規相であった。xの値が増加すると、Li7PS6の割合が増加した。また、実施例9x=0.105では、出発原料のLi2Sの特徴的ピークが検出された。これより、酸素量に関わらずxの値がおよそ0.1まで増えると、Li2Sの固溶限界になる可能性がある。Line3に沿った組成の700°Cで合成した組成式Li35xP1xS4zOzの硫化物系固体電解質の粉末X線回折測定の結果を図6に示す。実施例におけるxの値は、それぞれ、0.03、0.05、0.07および0.08であり、zの値は0.50であった。また、図6には、粉末X線回折測定によって同定された結晶を認識できるようにするために、新規相の特徴的ピークの回折角を示す菱形のマーク、Li7PS6の特徴的ピークの回折角を示す棒線およびγ-Li3PS4のX線回折図形を示す。全ての実施例10、11および5x=0.03、0.05および0.07で、主相は新規相であった。また、全ての実施例10、11および5x=0.03、0.05、および0.07で、Li7PS6は検出された。実施例10x=0.03では、γ-Li3PS4の割合は高かったが、xの値が0.03から増加するにしたがって、γ-Li3PS4の割合は減少した。xの値が0.03から0.05へ増えると、新規相の特徴的ピークの回折角2θは高角側にシフトした。これより、xの値が0.03から0.05へ増えると、新規相の格子は縮小したことがわかる。しかし、xの値が0.05から0.07へ増えても、新規相の特徴的ピークの回折角2θは変わらなかった。また、xの値が0.05から0.07へ増えると、Li7PS6およびγ-Li3PS4の割合は減少した。Line4に沿った組成の700°Cで合成した組成式Li35xP1xS4zOzの硫化物系固体電解質の粉末X線回折測定の結果を図7に示す。実施例および比較例のxの値は、それぞれ、0.03、0.05、0.07、0.09および0.333であり、zの値は0.80であった。また、図7には、粉末X線回折測定によって同定された結晶を認識できるようにするために、新規相の特徴的ピークの回折角を示す菱形のマーク、Li7PS6の特徴的ピークの回折角を示す棒線、γ-Li3PS4のX線回折図形およびβ-Li3PO4のX線回折図形を示す。全ての実施例12、13、7および14x=0.03、0.05、0.07および0.09および比較例1x=0.333でLi7PS6およびβ-Li3PO4が検出された。実施例12、13、7および14x=0.03、0.05、0.07および0.09で、主相は新規相であった。実施例12、13、14x=0.03、0.05および0.09では、γ-Li3PS4が検出された。実施例14x=0.09および比較例1x=0.333では、出発原料であるLi2Sが検出された。これより、Line4上では、xの値が0.07よりも大きく0.09以下である範囲内にLi2Sの固溶限界が存在すると推測される。Line1に沿った組成の900°Cで合成した組成式Li35xP1xS4zOzの硫化物系固体電解質の粉末X線回折測定の結果を図8に示す。実施例におけるxの値は0.07であり、zの値は、それぞれ、0.20、0.40および0.80であった。また、図8には、粉末X線回折測定によって同定された結晶を認識できるようにするために、新規相の特徴的ピークの回折角を示す菱形のマーク、Li7PS6の特徴的ピークの回折角を示す棒線およびβ-Li3PS4のX線回折図形を示す。全ての実施例15~17z=0.20、0.40および0.80の主相は新規相であった。実施例16z=0.40では、β-Li3PS4の割合が高かった、実施例15および17z=0.20および0.80では、β-Li3PS4の割合が非常に小さかった。zの値が増加するにしたがって、Li7PS6の割合は小さくなり、zの値が0.80になると実施例17、Li7PS6は検出されなくなった。zの値が0.40から0.80に増えると、新規相の特徴的ピークの回折角2θは高角側にシフトした。xの値は0.07であり、zの値は0.40である場合の組成の900°Cで合成し、530°Cまたは700°Cでアニールした組成式Li35xP1xS4zOzの硫化物系固体電解質の粉末X線回折測定の結果を図9に示す。また、図9には、粉末X線回折測定によって同定された結晶を認識できるようにするために、新規相の特徴的ピークの回折角を示す菱形のマーク、Li7PS6の特徴的ピークの回折角を示す棒線およびβ-Li3PS4のX線回折図形を示す。さらに、アニール処理の前の同じ組成の硫化物系固体電解質の粉末X線回折測定の結果と比較できるようにするため、同組成の900°Cで合成した組成式Li35xP1xS4の硫化物系固体電解質の粉末X線回折測定の結果も示した。アニール処理を行うことにより、実施例18および19アニール温度=530°Cおよび700°Cの主相はβ-Li3PS4になり、新規相の割合は著しく減少した。xの値は0.07であり、zの値は0.00である場合の組成の615°Cまたは700°Cで合成した組成式Li35xP1xS4zOz、すなわち、xの値は0.07である場合の組成の615°Cまたは700°Cで合成した組成式Li35xP1xS4の硫化物系固体電解質の粉末X線回折測定の結果を図10に示す。また、図10には、粉末X線回折測定によって同定された結晶を認識できるようにするために、新規相の特徴的ピークの回折角を示す菱形のマーク、Li7PS6の特徴的ピークの回折角を示す棒線およびγ-Li3PS4のX線回折図形を示す。実施例20および21合成温度615°Cおよび700°Cでは、Li7PS6およびγ-Li3PS4のほかに、13.3°、14.75°、15.3°、18.0°、21.0~21.7°、24.2°、25.4°、28.4°および30.6°の回折角2θに特徴的ピークを有する新規相が検出された。以上の結果をまとめた、作製した試料および参考例の所属する三元組成図上のライン、合成温度、組成式Li35xP1xS4zOzにおけるxおよびzの値および検出された結晶を表2に示す。導電率の測定Line1に沿った組成の700°Cで合成した組成式Li35xP1xS4zOzの硫化物系固体電解質の導電率の測定結果を図11に示す。導電率は、導電率の低いγ-Li3PS4相が存在する、0.00以上、0.30以下のzの値の範囲実施例1~3では、6.0×105S/cm以下と低かった。しかし、zの値が0.40以上になり、主相が新規相に変化すると、導電率は9.1×105S/cm以上になった実施例4~8。Line1に沿った組成の700°Cで合成した硫化物系固体電解質の導電率の中でもっとも最も高い導電率は、zの値が0.80である場合の2.1×104S/cmであった実施例7。実施例7z=0.80は、実施例4および6z=0.40および0.60に比べてLi7PS6とγ-Li3PS4とが多く存在した。それでも実施例7z=0.80の導電率が高いのは、実施例7z=0.80の新規相の格子サイズが、実施例4および6z=0.40および0.60の格子サイズに比べても小さく、実施例7z=0.80の新規相の格子サイズがイオン導電に適しているためであると考えられる。Line2に沿った組成の700°Cで合成した組成式Li35xP1xS4zOzの硫化物系固体電解質の導電率の測定結果を図12に示す。導電率は、実施例4x=0.07では、2.1×104S/cmであり、実施例9x=0.105では、4.92×105S/cmであった。実施例9x=0.105の導電率が低いのは、Li7PS6の割合が増加したためと出発原料のLi2Sが残っていたためであると推測される。Line3に沿った組成の700°Cで合成した組成式Li35xP1xS4zOzの硫化物系固体電解質の導電率の測定結果を図13に示す。導電率は、実施例10x=0.03では、1.06×104S/cmであり、実施例11x=0.05では、1.35×104S/cmであり、実施例5x=0.07では、9.11×105S/cmであった。このように、zの値が0.50である場合に、ほぼ104S/cmオーダーの導電率が得られたのは、主相が新規相であることと関連すると考えられる。Line4に沿った組成の700°Cで合成した組成式Li35xP1xS4zOzの硫化物系固体電解質の導電率の測定結果を図14に示す。導電率は、実施例7x=0.07の2.1×104S/cmが、もっとも高かった。しかし、導電率は、実施例12~14x=0.03、0.05および0.09および比較例1x=0.333では、105S/cmオーダーであり、低かった。これは、実施例7x=0.07では、新規相の割合が高く、実施例12~14x=0.03、0.05および0.09および比較例1x=0.333では、Li7PS6、γ-Li3PS4、Li2Sなどの導電率が低い結晶の割合が高かったためであると考えられる。700°Cで合成した組成式Li35xP1xS4zOzの硫化物系固体電解質の導電率と粉末X線回折測定によって同定された結晶との関係をまとめる。Li7PS6はほぼ全ての組成で検出された。xの値が0.90以上になると、Li2Sは固溶限界を超えて、硫化物系固体電解質中にLi2S検出され、導電率が大きく減少した。zの値が0.80以上になると、β-Li3PO4が検出されたが、この結晶は、0.80≦z≦1.00では導電率に影響をあまり与えなかった。また、導電率は、γ-Li3PS4の増加にしがたい減少した。Line1に沿った組成の900°Cで合成した組成式Li35xP1xS4zOzの硫化物系固体電解質の導電率の測定結果を図15に示す。導電率は、実施例15z=0.20では、1.24×104S/cmであり、実施例16z=0.40では、2.64×104S/cmであり、実施例17z=0.80では、4.14×105S/cmであった。zの値が0.20から0.40へ増加すると、導電率が増加したのは、Li7PS6の割合が低いためと、導電率の高いβ-Li3PS4の割合が高いためであると考えられる。実施例17z=0.80では、ほぼ新規相の単一相に近い硫化物系固体電解質が得られたにも関わらず導電率が低いのは、新規相の格子が著しく小さいためであると考えられる。xの値は0.07であり、zの値は0.40である場合の900°Cで合成し、530°Cでアニールした実施例18の導電率は、2.30×104S/cmであり、700°Cでアニールした実施例19の導電率は、1.14×104S/cmであった。これらの値は、アニール前の実施例16の導電率である2.64×104S/cmよりも小さかった。したがって、硫化物系固体電解質の導電率は、アニール処理により低下した。この結果から、これより新規相の導電率は、β-Li3PS4の導電率よりも高いことがわかった。参考例の導電率の最高値は、参考例4の7.3×105S/cmである。以上の結果をまとめた、作製した試料および参考例の所属する三元組成図上のライン、合成温度、組成式Li35xP1xS4zOzにおけるxおよびzの値および導電率を表3に示す。また、導電率と検出した結晶とをまとめて表4に示す。熱安定性の測定xの値が0.07であり、zの値が0.40である、900°Cで合成した実施例16の示差熱測定の結果DTA曲線を図16に示す。昇温過程で500°C付近および600°C付近に吸熱ピークが、降温過程で560°C付近に発熱ピークが観測された。サイクリックボルタンメトリーxの値が0.07であり、zの値が0.50である、700°Cで合成した実施例5のCV測定結果を図17に示す。測定した電位範囲でリチウムの溶解析出Li→Lie、Lie→Li以外の酸化還元ピークは観測されなかった。このことからこの新規相は、高い電気化学的安定性を有し、電位窓が広い物質であることがわかった。"